ЛИСТОВОЙ КОМПОЗИЦИОННЫЙ МАТЕРИАЛ СО СЛОЯМИ ПЛАСТМАСС, ИМЕЮЩИХ РАЗЛИЧНЫЕ ДЕМПФИРУЮЩИЕ СВОЙСТВА, СО СЛОЕМ, СОДЕРЖАЩИМ ЛПЭНП

1. Листовой композиционный материал (3), содержащий последовательность слоев:
i. несущий слой (4);
ii. барьерный слой (5);
причем указанная последовательность слоев содержит первый слой (13) из смеси;
где первый слой (13) из смеси содержит ЛПЭНП;
где первый слой (13) из смеси содержит ЛПЭНП в диапазоне от 10 масс. % до 99,9 масс. % относительно массы слоя (13) и смеси; и
при этом первый слой (13) из смеси имеет разность коэффициента демпфирования в диапазоне от -0,3 до -0,6.
2. Листовой композиционный материал (3) по п. 1, отличающийся тем, что указанный слой (13) из смеси содержит полиолефин, отличный от ЛПЭНП.
3. Листовой композиционный материал (3) по п. 1 или 2, отличающийся тем, что указанный полиолефин, отличный от ЛПЭНП, выбран из группы, состоящей из ПЭНП, ПЭВП, м-ПЭ, полипропилена или смеси по меньшей мере двух из указанных полимеров.
4. Листовой композиционный материал (3) по п. 1 или 2, отличающийся тем, что ЛПЭНП имеет разность коэффициента демпфирования менее -0,4.
5. Листовой композиционный материал (3) по п. 1 или 2, отличающийся тем, что первый слой (13) из смеси имеет разность коэффициента демпфирования в диапазоне от -0,32 до -0,50.
6. Листовой композиционный материал (3) по п. 1 или 2, отличающийся тем, что первый (13) слой из смеси имеет по меньшей мере одно из следующих свойств:
Р1. показатель текучести расплава (ПТР) в диапазоне от 1 до 15 г/10 мин;
пл
Р2. температура плавления (Т.) в диапазоне от 100 до 135°C;
3
Р3. плотность в диапазоне от 0,910 до 0,940 г/см;
w
3
7
Р4. средняя молекулярная масса (M) в диапазоне от 3×10 до 1×10 г/моль;
3
11
Р5. получен с содержанием С-С альфа-олефина в диапазоне от 0,1 до 15 масс. % относительно массы ЛПЭНП.
7. Листовой композиционный материал (3) по п. 1 или 2, отличающийся тем, что ЛПЭНП имеет по меньшей мере одно из следующих свойств:
LL1. показатель текучести расплава (ПТР) в диапазоне от 1 до 15 г/10 мин;
пл
LL2. температура плавления (Т.) в диапазоне от 110 до 150°C;
3
LL3. плотность в диапазоне от 0,910 до 0,940 г/см;
w
3
7
LL4. средняя молекулярная масса (M) в диапазоне от 3×10 до 1×10 г/моль;
3
11
LL5. получен с содержанием С-С альфа-олефина в диапазоне от 0,1 до 15 масс. % относительно массы ЛПЭНП.
8. Листовой композиционный материал (3) по п. 2, отличающийся тем, что полиолефин, отличный от ЛПЭНП, имеет по меньшей мере одно из следующих свойств:
L1. показатель текучести расплава (ПТР) в диапазоне от 1 до 25 г/10 мин;
пл
L2. температура плавления (Т.) в диапазоне от 90 до 130°С;
3
L3. плотность в диапазоне от 0,900 до 0,940 г/см;
w
3
7
L4. средняя молекулярная масса (M) в диапазоне от 3×10 до 1×10 г/моль.
9. Листовой композиционный материал (3) по одному из пп. 2 или 8, отличающийся тем, что полиолефин, отличный от ЛПЭНП, выбран из группы, состоящей из ПЭНП, ПЭНПа, ПЭНПт или смеси по меньшей мере двух из указанных полимеров.
10. Листовой композиционный материал (3) по п. 9, отличающийся тем, что ПЭНПа может быть получен по реакции в автоклаве.
11. Листовой композиционный материал (3) по п. 9, отличающийся тем, что ПЭНПт может быть получен по реакции в трубчатом реакторе.
12. Листовой композиционный материал (3) по п. 1, отличающийся тем, что слой (13) из смеси содержит металлоцен в концентрации менее 1 масс. % относительно массы слоя (13) из смеси.
13. Листовой композиционный материал (3) по п. 1, отличающийся тем, что указанная последовательность слоев включает дополнительный слой (35) из смеси;
где дополнительный слой (35) из смеси содержит ЛПЭНП;
где дополнительный слой (35) из смеси содержит ЛПЭНП в диапазоне от 10 масс. % до 99,9 масс. % относительно массы дополнительного слоя (35) из смеси; и
при этом дополнительный слой (35) из смеси имеет разность коэффициента демпфирования в диапазоне от -0,3 до -0,6.
14. Листовой композиционный материал (3) по п. 1, отличающийся тем, что в указанной последовательности слоев обеспечен добавочный слой (7) из смеси;
где добавочный слой (7) из смеси содержит ЛПЭНП,
где добавочный слой (7) из смеси содержит ЛПЭНП в диапазоне от 10 масс. % до 99,9 масс. % относительно массы добавочного слоя (7) из смеси.
15. Листовой композиционный материал (3) по любому из пп. 2, 8, 10, 11, 12, 13, 14, отличающийся тем, что полиолефин, отличный от ЛПЭНП, представляет собой ПЭНП;
при этом ПЭНП имеет разность коэффициента демпфирования более -0,4.
16. Листовой композиционный материал (3) по п. 9, отличающийся тем, что ПЭНПа имеет разность коэффициента демпфирования более -0,4.
17. Листовой композиционный материал (3) по п. 1, отличающийся тем, что несущий слой (4) содержит картон.
18. Листовой композиционный материал (3) по п. 1, отличающийся тем, что барьерный слой (5) выбран из
i). барьерного слоя из пластмассы,
ii). металлического слоя,
iii). слоя оксида металла, или
iv). комбинации по меньшей мере двух из i).-iii).
19. Листовой композиционный материал (3) по п. 1, отличающийся тем, что несущий слой (4) имеет по меньшей мере одно отверстие (36), которое закрыто по меньшей мере барьерным слоем (5) и по меньшей мере первым слоем (13) из смеси, дополнительным слоем (35) из смеси или добавочным слоем (7) из смеси, или комбинацией по меньшей мере двух из них в качестве слоя, закрывающего отверстие.
20. Способ получения листового композиционного материала (3), в котором листовой композиционный материал (3) содержит несущий слой (4) и барьерный слой (5); включающий стадии:
S1. обеспечение смеси, содержащей ЛПЭНП;
причем указанная смесь содержит ЛПЭНП в диапазоне от 10 до 99,9 масс. % относительно массы смеси, и
причем указанная смесь имеет разность коэффициента демпфирования в диапазоне от -0,3 до -0,6;
S2. нанесение смеси на заготовку (45) композиционного материала, при этом заготовка (45) композиционного материала содержит несущий слой (4).
21. Способ по п. 20, отличающийся тем, что указанная смесь содержит полиолефин, отличный от ЛПЭНП.
22. Способ по. 21, отличающийся тем, что ЛПЭНП имеет разность коэффициента демпфирования менее -0,4;
при этом полиолефин, отличный от ЛПЭНП, представляет собой ПЭНП;
при этом ПЭНП имеет разность коэффициента демпфирования более -0,4.
23. Способ по пп. 20-22, отличающийся тем, что нанесение выполняют через щель (38).
24. Способ по п. 23, отличающийся тем, что щель (38) и заготовка (35) композиционного материала двигаются друг относительно друга.
25. Листовой композиционный материал (3), получаемый по способу по одному из пп. 20-24.
26. Контейнер (2), окружающий внутреннюю часть (1) и содержащий по меньшей мере один листовой композиционный материал (3) по одному из пп. 1-19 или 25.
27. Способ получения контейнера (2), окружающего внутреннюю часть (1), включающий стадии
a. обеспечения листового композиционного материала (3) по одному из пп. 1-19 или 25;
b. складывания листового композиционного материала (3) с образованием складки (8) по меньшей мере с двумя складными поверхностями (9, 10), прилегающими друг к другу,
при этом первый слой (13) из смеси обращен от внутренней части (1) контейнера (2);
c. соединения в каждом случае по меньшей мере части (11) по меньшей мере двух складных поверхностей (9, 10) с образованием зоны контейнера (12);
d. закрывания сложенного листового композиционного материала (3) закрывающим устройством,
28. Способ по п. 27, отличающийся тем, что складывание выполняют при температуре в диапазоне от 10 до 50°С.
29. Способ по п. 27 или 28, отличающийся тем, что соединение согласно стадии с. выполняют при помощи излучения, контакта с горячим твердым материалом, механической вибрации или горячего газа, или комбинации по меньшей мере двух из них.
30. Способ по п. 27 или 28, отличающийся тем, что контейнер (2) заполняют пищевым продуктом до стадии b. или после стадии c.
31. Способ по п. 27 или 28, отличающийся тем, что листовой композиционный материал (3) имеет по меньшей мере один надрез (14), и складку (8) делают вдоль надреза (14).
32. Контейнер (2), получаемый по способу по одному из пп. 27-31.
33. Применение композиционного материала по одному из пп. 1-19 или 25, или контейнера по п. 26 или 32, для хранения пищевых продуктов.